СПОСОБ ПОЛУЧЕНИЯ ПЛЁНКИ ОРГАНО-НЕОРГАНИЧЕСКОГО КОМПЛЕКСНОГО ГАЛОГЕНИДА

1. Способ получения плёнки органо-неорганического комплексного галогенида с перовскитоподобной структурой, включающий следующие стадии:
I) формирование слоя реагента B или B' на подложке-носителе;
2
II) приведение поверхности слоя реагента B или B' во взаимодействие с реагентами AX и X;
2
2
n
(nz+k)
2
n
(nz+k)
III) обеспечение протекания реакционной конверсии нанесённых реагентов, отличающийся тем, что для реализации стадии II пленку, полученную на стадии I погружают в раствор смеси реагентов AX и Xв органическом растворителе, выдерживают до завершения реакционной конверсии с обеспечением протекания реакции B'/B + AX + X → ABX + Y',  где В – представляет собой металл, B' –представляет собой оксид или соль В, AX – представляет собой органический или неорганический галогенид, Х – представляет собой молекулярный галоген, ABX - органо-неорганический комплексный галогенид (ОНКГ), Y' - побочный продукт реакции, z = 1, 2; k = 2, 3, 4; n = 0÷4, включая нецелочисленные значения n..
2. Способ по п.1, отличающийся тем, что слой реагента B или B' представляет собой пленку, которую формируют на верхнем слое подложки-носителя, выполненном из материала, инертного по отношению к реагентам B или B', AX и X2.
60
x
2
2
3. Способ по п.2, отличающийся тем, что материал верхнего слоя подложки выбран из числа прозрачных проводящих оксидных материалов, а именно ITO, FTO, IZO, IO:H, NiO, или других легированных оксидных материалов на основе оксидов никеля, олова, индия и циркония или других проводящих материалов, C, PCBM,  PEIE, TaTm, NPD, CuI, CuO, CuO,  PTAA, Spiro-TTB, CuGaO или их смесей.
4. Способ по п.1, отличающийся тем, что в качестве реагента В используют один из следующих металлов или их смесь: Pb, Sn, Bi, Cu, Eu, Sb, Cd, Ge, Ni, Mn, Fe, Co, Yb, Pd .
5. Способ по п.1, отличающийся тем, что реагент B' представляет собой галогенид, халькогенид, нитрат или карбонат В.
6. Способ по п.1, отличающийся тем, что толщина слоя В или B' выбрана в диапазоне от 10 до 1000 нм.
7. Способ по п.1, отличающийся тем, что реагент B(B') наносят релевантными для перечисленных классов соединений методами нанесения, а именно, с помощью вакуумных, газовых или растворных методов.
2
2
2
2
8. Способ по п.1, отличающийся тем, что в качестве реагента X выбран один из галогенов: I, Br, Cl или их смесь.
-
-
-
-
9. Способ по п.1, отличающийся тем, что в качестве компонента X в реагенте AX используют анионы галогенов ( I, Br, Cl), SCN или их смеси.
10. Способ по п.1, отличающийся тем, что в качестве компонента А в реагенте АХ используют неорганические и органические катионы, а также их смеси.
+
+
+
+
+
+
+
+
+
+
+
+
+
4
11. Способ по п.10, отличающийся тем, что в качестве неорганического катиона А используют Li, Na, K, Rb, Cs, NH, Сu, Pd, Pt, Ag, Au, Rh, Ru или их смеси.
1
2
3
4
+
12. Способ по п.10, отличающийся тем, что в качестве органического катиона А используют однозарядные замещённые катионы аммония (NRRRR)с различными органическими заместителями (R), содержащими следующие функциональные группы, например ароматические фрагменты, диеновые группы, функциональные группы: содержащие кислород (гидроксильные, карбонильные, карбоксильные), азот (аминогруппа, цианогруппа, пр.), серу (тиольные, сульфоксидные, пр.) или атом H.
2
HB
1/2
13. Способ по п.1, отличающийся тем, что в качестве органического растворителя для реагентов АХ и Х используют растворитель, относящийся к числу инертных или слабых по отношению к органо-неорганическим комплексным галогенидам, характеризующийся следующими параметрами: (DN (Донорное число) ≤  20 кКал/моль, μ (Дипольный момент) ≤ 2.5 Д, δ (Параметр Хансена) ≤ 10 (МПа)).
14. Способ по п.13, отличающийся тем, что в качестве органического растворителя используют хлороформ, хлорбензол, о-дихлорбензол, м-дихлорбензол, п-ксилол, толуол, дихлорметан, бензол, диэтиловый эфир, анизол, йодбензол, фенетол, декан, гексан, м-ксилол, дибензиловый эфир, бромбензол, мезитилен, стирол, этилбензол, гептан, диэтилкарбонат, 1,2-дихлорэтан, этилбензол, этилацетат, тетрагидрофуран, диоксан и др., а также их смеси.
15. Способ по п.13, отличающийся тем, что растворитель дополнительно включает добавку растворителя, не относящегося к числу инертных или слабых по отношению к органо-неорганическим комплексным галогенидам, а именно изопропиловый, этиловый или бутиловый спирт в количестве не более 10 об.%.
2
16. Способ по п.1, отличающийся тем, что концентрация AX в растворе составляет от 0.001 мг/мл до 500 мг/мл, концентрация X в растворе составляет от 1 до 500 мг/мл.
17. Способ по п.1, отличающийся тем, что на стадии II температуру подложки и раствора поддерживают в диапазоне между -20°С и 200°С.
18. Способ по п.1, отличающийся тем, что на стадии II подложку выдерживают в растворе в течение времени от 1 секунды до 48 часов.
19. Способ по п.1, отличающийся тем, что плёнку после выдерживания в растворе дополнительно подвергают постобработке, в качестве которой используют промывание подложки в органических растворителях, термическую обработку при температуре от 30 до 400°С в течение от 1 до 7200 секунд или выдерживание в вакууме, в атмосфере инертного газа, сухого воздуха, влажного воздуха, метиламина паров диметилформамида (ДМФ), диметилсульфоксида (ДМСО), паров галогенов, или облучение видимым, ультрафиолетовым или инфракрасным светом, или обработку раствором или растворителем или комбинацию указанных видов постобработки.